(57)【要約】【課題】高い寸法安定性を有する多層管を提供する。【解決手段】本発明に係る多層管１１は、管状の複数の層を備えており、管状であり、かつポリオレフィン樹脂とガラス繊維とを含むポリオレフィン樹脂／ガラス繊維層２と、管状であり、かつポリオレフィン樹脂を含むポリオレフィン樹脂層１，３とを備える。【選択図】図１
2019143810.tif 000002
【特許請求の範囲】
【請求項１】
管状の複数の層を備える多層管であって、
管状であり、かつポリオレフィン樹脂とガラス繊維とを含むポリオレフィン樹脂／ガラス繊維層と、
管状であり、かつポリオレフィン樹脂を含むポリオレフィン樹脂層とを備える、多層管。
【請求項２】
前記ポリオレフィン樹脂層として、第１のポリオレフィン樹脂層と第２のポリオレフィン樹脂層とを備え、
前記第１のポリオレフィン樹脂層の外側に、前記ポリオレフィン樹脂／ガラス繊維層が配置されており、
前記ポリオレフィン樹脂／ガラス繊維層の外側に、前記第２のポリオレフィン樹脂層が配置されている、請求項１に記載の多層管。
【請求項３】
ガスバリア層をさらに備える、請求項１又は２に記載の多層管。
【請求項４】
前記ポリオレフィン樹脂／ガラス繊維層の外側に、前記ポリオレフィン樹脂層が配置されており、
前記ポリオレフィン樹脂／ガラス繊維層の外側に配置された前記ポリオレフィン樹脂層の外側に、前記ガスバリア層が配置されている、請求項３に記載の多層管。
【請求項５】
接着層をさらに備え、
前記ポリオレフィン樹脂／ガラス繊維層の外側に配置された前記ポリオレフィン樹脂層の外側に、接着層が配置されており、
前記接着層の外側に、前記ガスバリア層が配置されている、請求項４に記載の多層管。
【請求項６】
前記ポリオレフィン樹脂／ガラス繊維層が、相溶化剤をさらに含む、請求項１〜５のいずれか１項に記載の多層管。
【発明の詳細な説明】
【技術分野】
【０００１】
本発明は、管状の複数の層を備えており、少なくとも２層がポリオレフィン樹脂を用いて形成されている多層管に関する。
【背景技術】
【０００２】
従来、空調用の冷温水配管として、耐熱性及び耐圧性に優れている鋼管が用いられている。しかし、上記鋼管は重く、施工性が悪い。また、上記鋼管は腐食しやすいという問題がある。
【０００３】
そこで、各種の樹脂を用いた樹脂管が、冷温水配管として用いられてきている。上記樹脂管は、軽く、耐腐食性にも優れている。しかし、上記樹脂管を冷温水配管として用いると、熱収縮が生じたり、ガスバリア性に劣ったりするという問題がある。
【０００４】
一方で、ポリオレフィン樹脂は、比較的安価であり、かつ成形性、耐熱性、耐溶剤性、機械的特性及び外観等に優れている樹脂として知られている。このため、ポリオレフィン樹脂は、各種の成形体に加工されており、多くの分野で使用されている。例えば、上記ポリオレフィン樹脂は、耐震特性にも優れていることから、近年、ガス管及び配水管等としての使用が増大している。
【０００５】
ポリオレフィン樹脂を用いた樹脂管の一例として、下記の特許文献１には、内側層と中間層と外側層とを備えるパイプが開示されている。上記内側層、上記中間層及び上記外側層はそれぞれ、ポリマー材料により形成されている。上記中間層は、上記内側層から上記外側層への添加剤の移動を抑える遮断材料として、充填材及び／又は添加剤を含む。特許文献１では、上記中間層の具体例として、可塑化されたポリプロピレン・ランダム共重合体又は半流動性のポリプロピレン・ランダム共重合体と、初期長さが０．１−６ミリの短切断ガラス繊維とを用いる構成が記載されている。
【０００６】
また、強度を高めるために、樹脂管において、ガラス繊維が用いられることがある。ガラス繊維を用いた樹脂管の一例として、下記の特許文献２では、筒形状を有する繊維強化合成樹脂パイプが開示されている。このパイプは、繊維強化樹脂層を複数有し、該複数の繊維強化樹脂層は筒形状の周方向に積層されている。上記繊維強化樹脂層は、ガラス繊維及び合成樹脂を用いて形成されたガラス繊維強化樹脂層と、有機不織布及び合成樹脂を用いて形成された有機不織布層とを有する。
【先行技術文献】
【特許文献】
【０００７】
【特許文献１】特開２００１−３５５７６７号公報
【特許文献２】特開２００７−２１６５５５号公報
【発明の概要】
【発明が解決しようとする課題】
【０００８】
特許文献１，２に記載のような従来の樹脂管では、寸法安定性を充分に低くすることが困難なことがある。
【０００９】
本発明の目的は、高い寸法安定性を有する多層管を提供することである。
【課題を解決するための手段】
【００１０】
本発明の広い局面によれば、管状の複数の層を備える多層管であって、管状であり、かつポリオレフィン樹脂とガラス繊維とを含むポリオレフィン樹脂／ガラス繊維層と、管状であり、かつポリオレフィン樹脂を含むポリオレフィン樹脂層とを備える、多層管が提供される。
【００１１】
本発明に係る多層管のある特定の局面では、前記多層管は、前記ポリオレフィン樹脂層として、第１のポリオレフィン樹脂層と第２のポリオレフィン樹脂層とを備え、前記第１のポリオレフィン樹脂層の外側に、前記ポリオレフィン樹脂／ガラス繊維層が配置されており、前記ポリオレフィン樹脂／ガラス繊維層の外側に、前記第２のポリオレフィン樹脂層が配置されている。
【００１２】
本発明に係る多層管のある特定の局面では、前記多層管は、ガスバリア層をさらに備える。
【００１３】
本発明に係る多層管のある特定の局面では、前記ポリオレフィン樹脂／ガラス繊維層の外側に、前記ポリオレフィン樹脂層が配置されており、前記ポリオレフィン樹脂／ガラス繊維層の外側に配置された前記ポリオレフィン樹脂層の外側に、前記ガスバリア層が配置されている。
【００１４】
本発明に係る多層管のある特定の局面では、前記多層管は、接着層をさらに備え、前記ポリオレフィン樹脂／ガラス繊維層の外側に配置された前記ポリオレフィン樹脂層の外側に、接着層が配置されており、前記接着層の外側に、前記ガスバリア層が配置されている。
【００１５】
本発明に係る多層管のある特定の局面では、前記ポリオレフィン樹脂／ガラス繊維層が、相溶化剤をさらに含む。
【発明の効果】
【００１６】
本発明に係る多層管は、管状であり、かつポリオレフィン樹脂とガラス繊維とを含むポリオレフィン樹脂／ガラス繊維層と、管状であり、かつポリオレフィン樹脂を含むポリオレフィン樹脂層とを備えるので、高い寸法安定性を有する。
【図面の簡単な説明】
【００１７】
【図１】図１は、本発明の第１の実施形態に係る多層管を模式的に示す断面図である。
【図２】図２は、本発明の第２の実施形態に係る多層管を模式的に示す断面図である。
【発明を実施するための形態】
【００１８】
以下、本発明を詳細に説明する。
【００１９】
本発明に係る多層管は、管状の複数の層を備える。複数の層は、周方向に内側から外側に向かって並んで配置されている。本発明に係る多層管は、管状であり、かつポリオレフィン樹脂とガラス繊維とを含むポリオレフィン樹脂／ガラス繊維層と、管状であり、かつポリオレフィン樹脂を含むポリオレフィン樹脂層とを備える。本発明に係る多層管は、上記ポリオレフィン樹脂／ガラス繊維層を少なくとも１つ備える。本発明に係る多層管は、上記ポリオレフィン樹脂層を少なくとも１つ備える。本発明に係る多層管は、上記ポリオレフィン樹脂／ガラス繊維層と、上記ポリオレフィン樹脂層との少なくとも２つの層を備える。
【００２０】
本発明に係る多層管は、上述した構成を備えているので、高い寸法安定性を有する。本発明に係る多層管では、温度変化に晒されても、寸法が変化し難い。本発明に係る多層管では、ポリオレフィン樹脂を用いた多層管において、寸法安定性を高めることができる。さらに、本発明に係る多層管では、寸法安定性を高めることができることに加えて、耐衝撃性、耐震性及び長期クリープ特性を高めることもできる。さらに、本発明に係る多層管は、高いガスバリア性も有する。
【００２１】
上記ポリオレフィン樹脂層は、多層管の耐衝撃強度を高めるために大きく寄与する。例えば、上記ポリオレフィン樹脂／ガラス繊維層とともに上記ポリオレフィン樹脂層を用いることで、耐衝撃強度を高く維持することができる。また、上記ポリオレフィン樹脂／ガラス繊維層とともに上記ポリオレフィン樹脂層を用いることで、外観が良好になり、更にＥＦ融着も可能になる。一方で、上記ポリオレフィン樹脂／ガラス繊維層は、多層管の寸法変化を小さくすることに大きく寄与する。
【００２２】
本発明では、耐衝撃強度と高い寸法安定性との双方を高いレベルで両立することができる。
【００２３】
本発明に係る多層管は、上記ポリオレフィン樹脂層を少なくとも２つ備えることが好ましい。本発明に係る多層管は、上記ポリオレフィン樹脂層として、第１のポリオレフィン樹脂層と、第２のポリオレフィン樹脂層とを備えることが好ましい。上記第１，第２のポリオレフィン樹脂層はそれぞれ、管状であり、かつポリオレフィン樹脂を含む。
【００２４】
以下、図面を参照しつつ、本発明の具体的な実施形態及び実施例を説明することにより、本発明を明らかにする。
【００２５】
図１は、本発明の第１の実施形態に係る多層管を模式的に示す断面図である。
【００２６】
図１に示す多層管１１は、第１のポリオレフィン樹脂層１と、ポリオレフィン樹脂／ガラス繊維層２と、第２のポリオレフィン樹脂層３と、接着層４と、ガスバリア層５とを備える。第１のポリオレフィン樹脂層１と、ポリオレフィン樹脂／ガラス繊維層２と、第２のポリオレフィン樹脂層３と、接着層４と、ガスバリア層５とはそれぞれ、管状である。
【００２７】
第１，第２のポリオレフィン樹脂層１，３は、ポリオレフィン樹脂を含む。ポリオレフィン樹脂／ガラス繊維層２は、ポリオレフィン樹脂とガラス繊維とを含む。ガスバリア層５はガスバリア性を有する。
【００２８】
第１のポリオレフィン樹脂層１の外側に、ポリオレフィン樹脂／ガラス繊維層２が配置されている。第１のポリオレフィン樹脂層１の外側の表面が、ポリオレフィン樹脂／ガラス繊維層２により覆われている。ポリオレフィン樹脂／ガラス繊維層２の外側に、第２のポリオレフィン樹脂層３が配置されている。ポリオレフィン樹脂／ガラス繊維層２の外側の表面が、第２のポリオレフィン樹脂層３により覆われている。第１のポリオレフィン樹脂層１と第２のポリオレフィン樹脂層３との間に、ポリオレフィン樹脂／ガラス繊維層２が配置されている。
【００２９】
なお、上記多層管は、ポリオレフィン樹脂／ガラス繊維層の内側にポリオレフィン樹脂層（第１のポリオレフィン樹脂層）を備える場合に、ポリオレフィン樹脂／ガラス繊維層の外側にポリオレフィン樹脂層（第２のポリオレフィン樹脂層）を備えていなくてもよい。また、上記多層管は、ポリオレフィン樹脂／ガラス繊維層の外側にポリオレフィン樹脂層（第２のポリオレフィン樹脂層）を備える場合に、ポリオレフィン樹脂／ガラス繊維層の内側にポリオレフィン樹脂層（第１のポリオレフィン樹脂層）を備えていなくてもよい。但し、多層管の耐衝撃強度、寸法安定性及びガスバリア性を効果的に高める観点からは、上記多層管は、第１，第２のポリオレフィン樹脂層を備えることが好ましく、第１のポリオレフィン樹脂層と第２のポリオレフィン樹脂層との間に、ポリオレフィン樹脂／ガラス繊維層が配置されていることが好ましい。第１のポリオレフィン樹脂層と第２のポリオレフィン樹脂層との材料は同一であってもよく、異なっていてもよい。
【００３０】
第２のポリオレフィン樹脂層３の外側に、接着層４及びガスバリア層５が配置されている。第２のポリオレフィン樹脂層３の外側に、接着層４を介して、ガスバリア層５が配置されている。接着層４の外側にガスバリア層５が配置されている。第２のポリオレフィン樹脂層３とガスバリア層５との間に接着層４が配置されている。接着層４の外側の表面がガスバリア層５により覆われている。第２のポリオレフィン樹脂層３の外側の表面が接着層４により覆われている。
【００３１】
上記多層管は、接着層を備えていなくてもよく、ガスバリア層を備えていなくてもよい。すなわち、図２に、本発明の第２の実施形態に係る多層管を示すように、多層管１１Ａは、第１のポリオレフィン樹脂層１と、ポリオレフィン樹脂／ガラス繊維層２と、第２のポリオレフィン樹脂層３とを備えており、接着層とガスバリア層とを備えていなくてもよい。また、ガスバリア層は、第１のオレフィン樹脂層の内側に配置されていてもよく、第１のオレフィン樹脂層とポリオレフィン樹脂／ガラス繊維層との間に配置されていてもよく、ポリオレフィン樹脂／ガラス繊維層と第２のオレフィン樹脂層との間に配置されていてもよく、第２のオレフィン樹脂層の外側に配置されていてもよい。また、接着層を配置せずに、各層間を接着してもよい。
【００３２】
多層管の耐衝撃強度、寸法安定性及びガスバリア性を効果的に高める観点からは、上記多層管は、接着層を備えることが好ましく、ガスバリア層を備えることが好ましい。また、ガスバリア層によって、多層管のガスバリア性をより一層効果的に高めることができる。
【００３３】
多層管の耐衝撃強度、寸法安定性及びガスバリア性を効果的に高める観点からは、ポリオレフィン樹脂層の厚み（第１，第２のポリオレフィン樹脂層のそれぞれの厚み）は、好ましくは０．１ｍｍ以上、より好ましくは０．３ｍｍ以上、更に好ましくは０．５ｍｍ以上、好ましくは４０ｍｍ以下、より好ましくは２５ｍｍ以下、更に好ましくは１０ｍｍ以下である。
【００３４】
多層管の耐衝撃強度、寸法安定性及びガスバリア性を効果的に高める観点からは、ポリオレフィン樹脂／ガラス繊維層の厚みは、好ましくは０．１ｍｍ以上、より好ましくは０．３ｍｍ以上、更に好ましくは０．５ｍｍ以上、好ましくは４０ｍｍ以下、より好ましくは２５ｍｍ以下、更に好ましくは１０ｍｍ以下である。
【００３５】
多層管の耐衝撃強度、寸法安定性及びガスバリア性を効果的に高める観点からは、接着層の厚みは、好ましくは１０μｍ以上、より好ましくは３０μｍ以上、更に好ましくは５０μｍ以上、好ましくは１ｍｍ以下、より好ましくは５００μｍ以下、更に好ましくは１００μｍ以下である。
【００３６】
多層管の強度、寸法安定性及びガスバリア性を効果的に高める観点からは、ガスバリア層の厚みは、好ましくは１０μｍ以上、より好ましくは３０μｍ以上、更に好ましくは５０μｍ以上、好ましくは１ｍｍ以下、より好ましくは５００μｍ以下、更に好ましくは１００μｍ以下である。
【００３７】
上記多層管は、配水管及び給湯管として好適に用いられる。多層管は６０℃以下の水が流れる冷温水配管としてより好適に用いられる。
【００３８】
以下、上記多層管における各層に用いられる成分を具体的に説明する。
【００３９】
（ポリオレフィン樹脂）
上記ポリオレフィン樹脂層（上記第１，第２のポリオレフィン樹脂層）及び上記ポリオレフィン樹脂／ガラス繊維層に含まれている各ポリオレフィン樹脂は特に限定されない。上記ポリオレフィン樹脂として従来公知のポリオレフィン樹脂を用いることができる。上記ポリオレフィン樹脂は、１種のみが用いられてもよく、２種以上が併用されてもよい。
【００４０】
上記ポリオレフィン樹脂としては、ポリエチレン、ポリプロピレン、ポリブテン、エチレン−酢酸ビニル共重合体及びエチレン−α−オレフィン共重合体等が挙げられる。多層管の強度、寸法安定性及び高温での伸びをより一層効果的に高める観点からは、ポリエチレン又はポリプロピレンが好ましく、ポリエチレンがより好ましい。また、ポリエチレンの場合には、耐衝撃性、耐震性及び長期クリープ特性を効果的に高めることができる。
【００４１】
上記ポリエチレン（ＰＥ）としては、ＬＤＰＥ、ＬＬＤＰＥ及びＨＤＰＥ等が挙げられる。上記ポリプロピレン（ＰＰ）としては、ホモＰＰ、ブロックＰＰ及びランダムＰＰ等が挙げられる。上記ポリブテンとしては、ポリブテン−１等が挙げられる。
【００４２】
上記エチレン−α−オレフィン共重合体は、エチレンに対して、プロピレン、１−ブテン、１−ペンテン、１−ヘキセン、４−メチル−１−ペンテン又は１−オクテン等のα−オレフィンを数モル％程度の割合で共重合させた共重合体であることが特に好ましい。
【００４３】
上記ポリオレフィン樹脂層と上記ポリオレフィン樹脂／ガラス繊維層とに含まれるポリオレフィン樹脂は同一であってもよく、異なっていてもよい。上記第１のポリオレフィン樹脂層と上記第２のポリオレフィン樹脂層とに含まれるポリオレフィン樹脂は同一であってもよく、異なっていてもよい。
【００４４】
（ガラス繊維）
上記ポリオレフィン樹脂／ガラス繊維層は、ガラス繊維を含む。上記ポリオレフィン樹脂層（上記第１，第２のポリオレフィン樹脂層）は、少量であればガラス繊維を含んでいてもよく、ガラス繊維を含んでいなくてもよい。上記ポリオレフィン樹脂／ガラス繊維層がポリオレフィン樹脂１００重量部に対してガラス繊維を１０重量部以上含む場合に、上記ポリオレフィン樹脂層は、ポリオレフィン樹脂１００重量部に対してガラス繊維を１０重量部未満で含むことが好ましい。この場合に、上記ポリオレフィン樹脂／ガラス繊維層と上記ポリオレフィン樹脂層とは異なる。多層管の耐衝撃強度をより一層高める観点からは、上記ポリオレフィン樹脂層において、ガラス繊維の含有量は少ないほどよい。上記ポリオレフィン樹脂層において、ポリオレフィン樹脂１００重量部に対するガラス繊維の含有量はより好ましくは１０重量部以下、更に好ましくは５重量部以下、最も好ましくは０重量部（未使用）である。
【００４５】
上記ガラス繊維の繊維長は好ましくは０．０５ｍｍ以上、より好ましくは１ｍｍ以上、好ましくは１０ｍｍ以下、より好ましくは５ｍｍ以下である。上記ガラス繊維の繊維長が上記下限以上及び上記上限以下であると、多層管の耐衝撃強度、寸法安定性及びガスバリア性がより一層高くなる。
【００４６】
上記繊維長は、複数のガラス繊維の長さの平均を意味する。
【００４７】
上記ガラス繊維の繊維径は、好ましくは１μｍ以上、より好ましくは５μｍ以上、好ましくは３０μｍ以下、より好ましくは２０μｍ以下である。上記ガラス繊維の繊維径が上記下限以上及び上記上限以下であると、多層管の耐衝撃強度、寸法安定性及びガスバリア性がより一層高くなる。
【００４８】
上記繊維径は、１つのガラス繊維の最大径を求め、複数のガラス繊維の最大径を平均することにより求められる。
【００４９】
多層管の耐衝撃強度、寸法安定性及びガスバリア性を効果的に高める観点からは、上記ガラス繊維は表面処理剤により表面処理されていることが好ましい。上記表面処理剤はシランカップリング剤であることが好ましい。上記表面処理剤としては、メタクリルシラン、アクリルシラン、アミノシラン、イミダゾールシラン、ビニルシラン及びエポキシシラン等が挙げられる。多層管の耐衝撃強度、寸法安定性及びガスバリア性を効果的に高める観点からは、上記ガラス繊維はアミノシランにより表面処理されていることが好ましい。
【００５０】
上記ガラス繊維がアミノシランにより表面処理されていることで、ガラス繊維が表面処理されていなかったり、ガラス繊維がアミノシラン以外の表面処理剤により表面処理されていたりする場合と比べて、多層管の耐衝撃強度、寸法安定性及びガスバリア性がより一層高くなる。
【００５１】
上記ポリオレフィン樹脂／ガラス繊維層において、上記ポリオレフィン樹脂１００重量部に対して、上記ガラス繊維の含有量は好ましくは１重量部以上、より好ましくは５重量部以上、更に好ましくは１０重量部以上、好ましくは２００重量部以下、より好ましくは１５０重量部以下、更に好ましくは７０重量部以下である。上記ガラス繊維の含有量が上記下限以上及び上記上限以下であると、多層管の耐衝撃強度、寸法安定性及びガスバリア性がより一層高くなる。
【００５２】
（相溶化剤）
多層管の耐衝撃強度、寸法安定性及びガスバリア性を効果的に高める観点からは、上記ポリオレフィン樹脂／ガラス繊維層は相溶化剤を含むことが好ましい。上記相溶化剤は、１種のみが用いられてもよく、２種以上が併用されてもよい。
【００５３】
上記相溶化剤としては、例えば、マレイン酸変性ポリオレフィン、シラン変性ポリオレフィン、及び塩素化ポリオレフィン等が挙げられる。なお、これらの相溶化剤は、上記ポリオレフィン樹脂に含まれない。上記相溶化剤は、１種のみが用いられてもよく、２種以上が併用されてもよい。
【００５４】
多層管の耐衝撃強度、寸法安定性及びガスバリア性を効果的に高める観点からは、上記相溶化剤は、マレイン酸変性ポリオレフィン又はシラン変性ポリオレフィンであることが好ましく、シラン変性ポリオレフィンであることがより好ましい。
【００５５】
上記ポリオレフィン樹脂／ガラス繊維層において、上記ポリオレフィン樹脂１００重量部に対して、上記相溶化剤の含有量は好ましくは０．１重量部以上、より好ましくは０．５重量部以上、更に好ましくは１重量部以上、好ましくは５０重量部以下、より好ましくは３０重量部以下、更に好ましくは１５重量部以下である。上記相溶化剤の含有量が上記下限以上及び上記上限以下であると、多層管の耐衝撃強度、寸法安定性及びガスバリア性がより一層高くなる。
【００５６】
（ガスバリア層の材料）
上記ガスバリア層はガスバリア性を有していればよく、ガスバリア性を発現する適宜の材料により形成される。上記ガスバリア層の材料としては、エチレン−ビニルアルコール樹脂、ポリビニルアルコール、ポリアミド及びポリエチレンテレフタレート等が挙げられる。上記ガスバリア層の材料は１種のみが用いられてもよく、２種以上が併用されてもよい。
【００５７】
多層管のガスバリア性をより一層高める観点からは、上記ガスバリア層は、エチレン−ビニルアルコール樹脂を含むことが好ましく、上記ガスバリア層の材料は、エチレン−ビニルアルコール樹脂であることが好ましい。エチレン−ビニルアルコール樹脂におけるエチレン含量は好ましくは２０モル％以上、より好ましくは３０モル％以上、好ましくは５０モル％以下、より好ましくは４０モル％以下である。上記エチレン含量が上記下限以上であると、ガスバリア層を成形する際の成形性、及びガスバリア層の耐水性がより一層高くなる。上記エチレン含量が上記上限以下であると、ガスバリア層及び多層管のガスバリア性がより一層高くなる。
【００５８】
（接着層の材料）
上記接着層は積層される層を接着する性質を有していればよく、接着性を発現する適宜の材料により形成される。
【００５９】
上記接着層の材料としては、公知の接着剤を適用可能である。上記接着剤としては、変性ポリオレフィン系接着剤、アクリル系接着剤、特殊合成ゴム系接着剤、合成樹脂系接着剤及びゴム系接着剤等が挙げられる。
【００６０】
（他の成分）
上記ポリオレフィン樹脂層（上記第１，第２のポリオレフィン樹脂層）及び上記ポリオレフィン樹脂／ガラス繊維層はそれぞれ、上記ポリオレフィン樹脂以外の熱可塑性樹脂を含んでいてもよい。但し、上記ポリオレフィン樹脂以外の熱可塑性樹脂を用いる場合には、層における上記ポリオレフィン樹脂以外の熱可塑性樹脂の含有量は、層における上記ポリオレフィン樹脂の含有量よりも少ないことが好ましい。
【００６１】
上記ポリオレフィン樹脂以外の熱可塑性樹脂を用いる場合に、ポリオレフィン樹脂と上記ポリオレフィン樹脂以外の熱可塑性樹脂との合計１００重量％中、ポリオレフィン樹脂の含有量は、好ましくは８０重量％以上、より好ましくは９０重量％以上、更に好ましくは９５重量％以上である。ポリオレフィン樹脂と上記ポリオレフィン樹脂以外の熱可塑性樹脂との合計１００重量％中、ポリオレフィン樹脂の含有量は、１００重量％以下であってもよく（全量を含む）、９９．９９重量％以下であってもよく、９９．９重量％以下であってもよい。
【００６２】
多層管の高温下での耐久性をより一層高めたり、銅などの金属による耐久性の低下を抑えたりする観点からは、上記多層管における各層は、酸化防止剤を含むことが好ましい。上記酸化防止剤は、１種のみが用いられてもよく、２種以上が併用されてもよい。
【００６３】
上記酸化防止剤としては、ヒンダードフェノール系酸化防止剤、リン系酸化防止剤、イオウ系酸化防止剤、アミン系酸化防止剤及びラクトン系酸化防止剤等が挙げられる。
【００６４】
上記ヒンダードフェノール系酸化防止剤としては、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、Ｎ，Ｎ’−ヘキサン−１，６−ジイルビス［３−（３，５−ジ−ｔｅｒｔ−ブチル−４−ヒドロキシフェニル）プロピオンアミド］、ベンゼンプロパン酸、３，５−ビス（１，１−ジメチルエチル）−４−ヒドロキシ、Ｃ７−Ｃ９側鎖アルキルエステル、３，３’，３’’，５，５’，５’’−ヘキサ−ｔｅｒｔ−ブチル−ａ，ａ’，ａ’’−（メシチレン−２，４，６−トリイル）トリ−ｐ−クレゾール、４，６−ビス（ドデシルチオメチル）−ｏ−クレゾール、４，６−ビス（オクチルチオメチル）−ｏ―クレゾール、エチレンビス（オキシエチレン）ビス［３−（５−ｔｅｒｔ―ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、１，３，５−トリス［（４−ｔｅｒｔ−ブチル−３−ヒドロキシ−２，６−キシリル）メチル］−１，３，５−トリアジン−２，４，６（１Ｈ，３Ｈ，５Ｈ）−トリオン、２，６−ジ−ｔｅｒｔ−ブチル−４−［４，６−ビス（オクチルチオ）−１，３，５−トリアジン２−イルアミノ］フェノール、及びジエチル［｛３，５−ビス（１，１−ジメチルエチル）−４−ヒドロキシフェニル｝メチル］ホスフォネート等が挙げられる。
【００６５】
上記リン系酸化防止剤としては、トリス（２，４−ジ−ｔｅｒｔ−ブチルフェニル）フォスファイト、トリス［２−［［２，４，８，１０−テトラ−ｔｅｒｔ−ブチルジベンゾ［ｄ，ｆ］［１，３，２］ジオキサフォスフェフィン−６−イル］オキシ］エチル］アミン、ビス（２，４−ジ−ｔｅｒｔ−ブチルフェニル）ペンタエリスリトールジフォスファイト、ビス［２，４−ビス（１，１−ジメチルエチル）−６−メチルフェニル］エチルエステル亜リン酸、及びテトラキス（２，４−ジ−ｔｅｒｔ−ブチルフェニル）（１，１−ビフェニル）−４，４’−ジイルビスホスフォナイト等が挙げられる。
【００６６】
上記ラクトン系酸化防止剤としては、３−ヒドロキシ−５，７−ジ−ｔｅｒｔ−ブチル−フラン−２−オンとｏ−キシレンとの反応生成物等が挙げられる。
【００６７】
多層管の高温下での耐久性をさらに一層高めたり、銅などの金属による耐久性の低下を抑えたりする観点からは、上記酸化防止剤は、フェノール系酸化防止剤であることが好ましく、ヒンダードフェノール系酸化防止剤であることがより好ましい。上記フェノール系酸化防止剤及び上記ヒンダードフェノール系酸化防止剤は、１種のみが用いられてもよく、２種以上が併用されてもよい。
【００６８】
多層管の高温下での耐久性をさらに一層高めたり、銅などの金属による耐久性の低下を抑えたりする観点からは、上記酸化防止剤は、３−（３，５−ジ−ｔｅｒｔ−ブチル−４−ヒドロキシフェニル）プロピオン酸ステアリル又は２，４，６−トリス（３’，５’−ジ−ｔｅｒｔ−ブチル−４’−ヒドロキシベンシル）メシチレンであることが好ましく、酸化防止剤を含む層は、３−（３，５−ジ−ｔｅｒｔ−ブチル−４−ヒドロキシフェニル）プロピオン酸ステアリル又は２，４，６−トリス（３’，５’−ジ−ｔｅｒｔ−ブチル−４’−ヒドロキシベンシル）メシチレンを含むことが好ましい。
【００６９】
酸化防止剤を含む層１００重量％中、上記酸化防止剤、上記フェノール系酸化防止剤、及び上記ヒンダードフェノール系酸化防止剤の含有量はそれぞれ、好ましくは０．０１重量％以上、より好ましくは０．１重量％以上、好ましくは５重量％以下、より好ましくは１重量％以下、更に好ましくは０．５重量％以下である。上記酸化防止剤、上記フェノール系酸化防止剤、及び上記ヒンダードフェノール系酸化防止剤の含有量が、上記下限以上であると、多層管の高温下での耐久性がより一層高くなり、上記上限を超える含有量では、多層管の高温下での耐久性は変わらないため、過剰な酸化防止剤の使用が抑えられる。
【００７０】
上記多層管における各層は、必要に応じて、架橋剤、銅害防止剤、滑剤、光安定剤及び顔料等の添加剤を含んでいてもよい。
【００７１】
上記架橋剤としては、有機過酸化物等が挙げられる。上記有機過酸化物としては、ジクミルパーオキサイド、ジイソプロピルベンゼンハイドロパーオキサイド、及び２，５−ジメチル−２，５−ジ（ｔ−ブチルパーオキシ）ヘキシン等が挙げられる。上記架橋剤は、１種のみが用いられてもよく、２種以上が併用されてもよい。
【００７２】
上記有機過酸化物の使用量は特に限定されない。上記有機過酸化物を用いる場合に、上記有機過酸化物を含む層において、上記ポリオレフィン樹脂１００重量部に対して、上記有機過酸化物の含有量は、好ましくは０．０１重量部以上、好ましくは２重量部以下、より好ましくは１重量部以下である。
【００７３】
上記滑剤としては特に限定されず、例えば、フッ素系滑剤、パラフィンワックス系滑剤及びステアリン酸系滑剤等が挙げられる。上記滑剤は、１種のみが用いられてもよく、２種以上が併用されてもよい。
【００７４】
上記滑剤の使用量は特に限定されない。上記滑剤を含む層において、上記ポリオレフィン樹脂１００重量部に対して、上記滑剤の含有量は好ましくは０．０１重量部以上、好ましくは３重量部以下である。
【００７５】
上記光安定剤としては特に限定されず、例えば、サリチル酸エステル系、ベンゾフェノン系、ベンゾトリアゾール系及びシアノアクリレート系等の紫外線吸収剤、並びにヒンダードアミン系の光安定剤等が挙げられる。上記光安定剤は、１種のみが用いられてもよく、２種以上が併用されてもよい。
【００７６】
上記顔料としては特に限定されず、例えば、アゾ系、フタロシアニン系、スレン系及び染料レーキ系等の有機顔料、並びに酸化物系、クロム酸モリブデン系、硫化物−セレン化物系及びフェロシアン化物系等の無機顔料等が挙げられる。上記顔料は、１種のみが用いられてもよく、２種以上が併用されてもよい。
【００７７】
以下、実施例を挙げて本発明を更に詳しく説明する。本発明は以下の実施例のみに限定されない。
【００７８】
（実施例１）
実施例１では、図２に示す積層構造を有する多層管を作製した。
【００７９】
第１，第２のポリオレフィン樹脂層を形成するために、ポリオレフィン樹脂（ポリエチレン、密度：０．９５ｇ／ｃｍ３）を用いた。
【００８０】
ポリオレフィン樹脂／ガラス繊維層を形成するために、ポリオレフィン樹脂（ポリエチレン、密度：０．９５ｇ／ｃｍ３）１００重量部（７５重量％）と、ガラス繊維（繊維長３ｍｍ、繊維径１３μｍ、アミノシラン表面処理）２６．７重量部（２０重量％）と、相溶化剤（変性ポリエチレン、密度：０．９５ｇ／ｃｍ３）６．７重量部（５重量％）とを混合した組成物を用いた。
【００８１】
第１のポリオレフィン樹脂層（厚み１ｍｍ）と、ポリオレフィン樹脂／ガラス繊維層（厚み４ｍｍ）と、第２のポリオレフィン樹脂層（厚み１ｍｍ）とがこの順で積層された多層管を得た。
【００８２】
（実施例２）
第１，第２のポリオレフィン樹脂層の厚みを２ｍｍに変更したこと、並びに、ポリオレフィン樹脂／ガラス繊維層の厚みを２ｍｍに変更したこと以外は実施例１と同様にして、多層管を得た。
【００８３】
（実施例３）
ポリオレフィン樹脂／ガラス繊維層を形成するために、ポリオレフィン樹脂（ポリエチレン、密度：０．９５ｇ／ｃｍ３）１００重量部（５５重量％）と、ガラス繊維（繊維長３ｍｍ、繊維径１３μｍ、アミノシラン表面処理）７２．７重量部（４０重量％）と、相溶化剤（変性ポリエチレン、密度：０．９５ｇ／ｃｍ３）９．１重量部（５重量％）とを混合した組成物を用いた。
【００８４】
ポリオレフィン樹脂／ガラス繊維層の材料を上記のように変更したこと以外は実施例１と同様にして、多層管を得た。
【００８５】
（実施例４）
ポリオレフィン樹脂／ガラス繊維層を形成するために、ポリオレフィン樹脂（ポリエチレン、密度：０．９５ｇ／ｃｍ３）１００重量部（５５重量％）と、ガラス繊維（繊維長３ｍｍ、繊維径１３μｍ、アミノシラン表面処理）７２．７重量部（４０重量％）と、相溶化剤（変性ポリエチレン、密度：０．９５ｇ／ｃｍ３）９．１重量部（５重量％）とを混合した組成物を用いた。
【００８６】
第１，第２のポリオレフィン樹脂層の厚みを２ｍｍに変更したこと、並びに、ポリオレフィン樹脂／ガラス繊維層の厚みを２ｍｍに変更したこと、並びに、ポリオレフィン樹脂／ガラス繊維層の材料を上記のように変更したこと以外は実施例１と同様にして、多層管を得た。
【００８７】
（比較例１）
ポリオレフィン樹脂（ポリエチレン、密度：０．９５ｇ／ｃｍ３）を用いて、厚みが６ｍｍである単層管を得た。
【００８８】
（評価）
寸法安定性：
得られた多層管において、寸法安定性を評価するために、熱線膨張係数を測定した。熱機械分析（ＴＭＡ）装置を用いて、昇温速度５℃／ｍｉｎ、測定範囲−２０℃から１２０℃の条件で測定した。
【００８９】
実施例及び比較例の詳細と結果とを下記の表１に示す。
【００９０】
【表１】
2019143810.tif 000003
【００９１】
なお、各実施例において、第２のポリオレフィン樹脂層の外側に接着層及びガスバリア層を形成した多層管を作製した。接着層とガスバリア層とを備える多層管では、各実施例と同様に寸法安定性に優れており、かつガスバリア性により一層優れていた。
【符号の説明】
【００９２】
１…ポリオレフィン樹脂層
２…ポリオレフィン樹脂／ガラス繊維層
３…ポリオレフィン樹脂層
４…接着層
５…ガスバリア層
１１，１１Ａ…多層管
【図１】
2019143810.tif 000004
【図２】
2019143810.tif 000005
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
管状の複数の層を備える多層管であって、
管状であり、かつポリオレフィン樹脂を含む第１のポリオレフィン樹脂層（但し、ポリブテンが含まれている層を除く）と、
管状であり、かつポリオレフィン樹脂とガラス繊維とを含むポリオレフィン樹脂／ガラス繊維層（但し、前記ガラス繊維が、シート状繊維複合体として含まれている層を除く）と、
管状であり、かつポリオレフィン樹脂を含む第２のポリオレフィン樹脂層と、
を備え、
前記第１のポリオレフィン樹脂層の外側に、前記ポリオレフィン樹脂／ガラス繊維層が配置されており、
前記ポリオレフィン樹脂／ガラス繊維層の外側に、前記第２のポリオレフィン樹脂層が配置されており、
前記ガラス繊維の繊維長が、０．０５ｍｍ以上、５ｍｍ以下である、多層管。
【請求項２】
前記ガラス繊維の繊維径が、１μｍ以上、２０μｍ以下である、請求項１に記載の多層管。
【請求項３】
前記ガラス繊維が、シランカップリング剤により表面処理されている、請求項１又は２に記載の多層管。
【請求項４】
前記ガラス繊維が、アミノシランにより表面処理されている、請求項３に記載の多層管。
【請求項５】
前記第１のポリオレフィン樹脂層に含まれている前記ポリオレフィン樹脂が、ポリプロピレンであり、
前記ポリオレフィン樹脂／ガラス繊維層に含まれている前記ポリオレフィン樹脂が、ポリプロピレンであり、
前記第２のポリオレフィン樹脂層に含まれている前記ポリオレフィン樹脂が、ポリプロピレンである、請求項１〜４のいずれか１項に記載の多層管。
【請求項６】
前記ポリオレフィン樹脂／ガラス繊維層が、相溶化剤をさらに含む、請求項１〜５のいずれか１項に記載の多層管。